(57)【要約】【課題】指先に貼付することによって、指先で患部を引っ掻いても、皮膚の破傷や症状（炎症）の悪化を起こさずに掻痒感を十分に軽減でき、しかも、指先から脱離しにくい、皮膚掻破防止用貼付材を提供する。【解決手段】布帛を支持体とし、該支持体の片面上に感圧性接着剤層を形成してなる貼付材であって、支持体の接着剤層非形成面の静摩擦係数が０．５〜０．８、貼付材全体の５０％モジュラスが０．２〜５．０Ｎ／ｃｍであることを特徴とする皮膚掻破防止用貼付材。かかる貼付剤によれば、これを指先に貼付することで、指で皮膚を引っ掻いても、爪が皮膚に接触せず、皮膚の破傷や症状（炎症）の悪化を防止でき、しかも、皮膚との間には適度な摩擦が働いて、一定の掻痒感軽減効果を得ることができる。【選択図】  なし【特許請求の範囲】
【請求項１】
布帛を支持体とし、該支持体の片面上に感圧性接着剤層を形成してなる貼付材であって、支持体の接着剤層非形成面の静摩擦係数が０．５〜０．８、貼付材全体の５０％モジュラスが０．２〜５．０Ｎ／ｃｍであることを特徴とする皮膚掻破防止用貼付材。
【請求項２】
布帛が合成繊維製の布帛である、請求項１記載の皮膚掻破防止用貼付材。
【請求項３】
布帛が編布である、請求項１または２記載の皮膚掻破防止用貼付材。
【請求項４】
感圧性接着剤層が、アクリル系粘着剤と脂肪酸エステルとを含む層からなる、請求項１〜３のいずれかに記載の皮膚掻破防止用貼付材。
【請求項５】
貼付材の形状が略Ｔ字状である、請求項１〜４のいずれかに記載の皮膚掻破防止用貼付材。
【発明の詳細な説明】
【０００１】
【発明の属する技術分野】
本発明は指先に貼付することにより、掻痒感を伴った場合の皮膚の引っ掻き行動による皮膚の破傷や患部の炎症の悪化等を防止できる皮膚掻破防止用貼付材に関する。
【０００２】
【従来の技術】
近年、皮膚疾患のアトピー性皮膚炎が食生活や住環境、精神衛生面の変化に伴い、多発している。アトピー性皮膚炎は乳児期には滲出傾向の強い鮮紅色斑ではじまり、頭や顔、頚等から四肢へ拡大するが、通常、乳児期を経て小学校の高学年になるにつれてこのような症状は次第に消失する傾向を示す。
【０００３】
しかし、最近の調査によれば、アトピー性皮膚炎が解消しない子供の率が１割を超えているという事実もある。また、昨今は子供だけでなく、慢性化してアトピー性皮膚炎に苦しんでいる成人の数も増えつつあり、日本だけに止まらず、先進諸国でも同様の状況が進行しつつある。
【０００４】
このようなアトピー性皮膚炎の患者にとって、最も苦しい症状は、激しい掻痒感である。痒みは痛みに比べて我慢しにくく、発作的に痒みが発現することがある。また、掻痒を伴う皮膚炎としては、アトピー性皮膚炎の他に老人性掻痒症に代表される皮膚掻痒症がある。アトピー性皮膚炎の発症原因としては、食物や家塵（ハウスダスト）、ダニなどの物質的要因が主に考えられるが、最近ではストレス等の非物質的要因で引き起こされるケースも認知されてきている。炎症部位の掻痒感は耐え難いものであるので、乳児や幼児はもちろん、成人でも引っ掻いてしまうのが実情である。特に就寝中は無意識に激しく引っ掻くことが多くみられ、保護者等のケアが受け難いこともあいまって、症状がいっきに重症化してしまう場合がある。また、乳幼児の爪は成人に比べて薄いため、先端が刃物の如く鋭利になっていることが多く、そのような爪で引っ掻いた場合はたちまち症状が悪化してしまう。
【０００５】
このようなアトピー性皮膚炎の治療方法としては、副腎皮質ホルモン剤（ステロイド剤）の塗布や、抗ヒスタミン剤の内服が行われている。ところが、ステロイド剤は効果が強力であるが、副作用も強力であり、さらに広範囲に炎症が広がっている場合には塗布し難いという難点を有する。また、ステロイド剤を用いて一過性の軽快が観察されたときに投薬を中止すると再発症してしまう。また、家庭内環境を改善する目的で、ダニやダニの死骸、家庭内のゴミ（綿屑等のハウスダスト等）を家庭内から一掃する方法や、どこにでも存在する皮膚常在菌（例えば、黄色ブドウ球菌等）を一掃する方法などが考えられるが、これらを完璧に一掃できる環境を作ることは難しく、たとえできたとしても極めて多大な投資が必要となる。
【０００６】
以上のように、アトピー性皮膚炎に悩む患者が増加する一方で、アトピー性皮膚炎を完治させる方法がないのが実情であり、先述のごとく、掻痒感に伴う引っ掻き行動は無意識で起り、また、引っ掻き行動を我慢することの精神的苦痛は大きいので、結局、過剰な引っ掻き行動は減らず、皮膚の破傷や炎症悪化を解決できないでいる。引っ掻き行動による症状の悪化を防止する手段として、乳児用ミトンや繊維製指サック等が使用されているが、指が自由に動かせないことや指から容易に外れてしまうことなど、不具合が多く、広く普及していないのが実情である。
【０００７】
【発明が解決しようとする課題】
本発明は、上記のような事情に鑑みなされたもので、その目的は、指先に貼付することによって、指先で患部を引っ掻いても、皮膚の破傷や症状（炎症）の悪化を起こさずに掻痒感を十分に軽減でき、しかも、指先から脱離しにくい、皮膚掻破防止用貼付材を提供することにある。
【０００８】
【課題を解決するための手段】
上記目的を達成するために、本発明は以下の内容を特徴としている。
【０００９】
すなわち、本発明は、
（１）布帛を支持体とし、該支持体の片面上に感圧性接着剤層を形成してなる貼付材であって、該支持体の片面上に感圧性接着剤層が形成され、支持体の接着剤層非形成面の静摩擦係数が０．５〜０．８、貼付材全体の５０％モジュラスが０．２〜５．０Ｎ／ｃｍであることを特徴とする皮膚掻破防止用貼付材、
（２）布帛が合成繊維製の布帛である、上記（１）記載の皮膚掻破防止用貼付材、
（３）布帛が編布である、上記（１）または（２）記載の皮膚掻破防止用貼付材、
（４）感圧性接着剤層が、アクリル系粘着剤と脂肪酸エステルとを含む層からなる、上記（１）〜（３）のいずれかに記載の皮膚掻破防止用貼付材、及び
（５）貼付材の形状が略Ｔ字状である、上記（１）〜（４）のいずれかに記載の皮膚掻破防止用貼付材、に関する。
【００１０】
【発明の実施の形態】
以下、本発明をより詳細に説明する。
本発明の皮膚掻破防止用貼付材（以下、単に「貼付材」ともいう。）は、布帛を支持体とし、該支持体の片面上に感圧性接着剤層を形成した貼付材であって、支持体の接着剤層非形成面の静摩擦係数が０．５〜０．８、貼付材全体の５０％モジュラスが０．２〜５．０Ｎ／ｃｍであることが特徴である。
【００１１】
ここで、「布帛」とは、合成繊維または／及び天然繊維を編む、織る、絡合する等して形成されるシート状繊維集合物を意味し、編布、織布及び不織布のいずれをも包含する。
【００１２】
本発明の貼付材は、爪先及び爪先から指の腹へと到る指の先端部を少なくとも覆うように指先に貼付して使用するものであり、これを指先に貼付することで、指で皮膚を引っ掻いても、爪が皮膚に接触せず、皮膚の破傷や症状（炎症）の悪化を防止でき、しかも、皮膚との間には適度な摩擦が働いて、一定の掻痒感軽減効果を得ることができる。
【００１３】
本発明において、支持体の接着剤層非形成面は、支持体の接着剤層を形成した片面とは反対側の片面（すなわち、皮膚を指で引っ掻いたときに皮膚と接触する面）であり、当該接着剤層非形成面の静摩擦係数が０．５〜０．８であることで、皮膚を指で引っ掻いても、掻痒部を傷付けたり、炎症を重篤化させることなく、掻痒感を十分に軽減することができる。すなわち、支持体の接着剤層非形成面の静摩擦係数が０．５未満である場合、皮膚を指で引っ掻いた場合に皮膚との間に掻痒感を軽減できる摩擦が得られないために、精神的な満足感が得られず、一方、静摩擦係数が０．８を超える場合には、皮膚との摩擦が大きすぎて、炎症部を傷付けたり、炎症を重篤化させてしまう。
【００１４】
なお、本発明において、支持体（布帛）の接着剤層非形成面の静摩擦係数が０．５〜０．８とは、支持体（布帛）の縦と横の両方向で測定したそれぞれの静摩擦係数が０．５〜０．８の範囲内にあることをいい、また、支持体（布帛）の接着剤層非形成面の静摩擦係数とは、ＪＩＳ  Ｐ  ８１４７―１９９４に規定の静摩擦係数であり、ＪＩＳ  Ｐ  ８１４７―１９９４−３．２傾斜方法に記載の試験方法に従って測定される。
【００１５】
すなわち、２３℃、６５％ＲＨ雰囲気下、積層体（すなわち、支持体（布帛）の片面に感圧性接着剤層を形成した積層体）を任意の一方向及びそれと直交する方向に幅９０ｍｍ、長さ１５０ｍｍで切り出して得た試験片を、幅６０ｍｍ、長さ１００ｍｍ、重さ１０００ｇのおもりの底面と試験用傾斜板に測定面を外側にして貼り付けた後、試験片を取り付けたおもりを傾斜板上の試験片に載せる。毎秒１°で傾斜角度を上げ、おもりが滑り始めた時の傾斜角を読み取り、傾斜角の正接を静摩擦係数とする。ここで、試験片は２枚作成し、一方はその感圧性接着剤層を錘の底面に貼り付け、他方はその感圧性接着剤層を傾斜板の表面に貼り付けるものであり、上記の「試験片を取り付けたおもりを傾斜板上の試験片に載せる」とは、２枚の試験片の接着剤層非形成面同士を重ねることである。
【００１６】
また、本発明の貼付材は、貼付材全体の５０％モジュラスが０．２〜５．０Ｎ／ｃｍであり、かかる特定の５０％モジュラスを有することで、貼付材は、適度なコシを保ちつつ、指先の形状にフィットする柔軟性をも有し、また、貼付によって貼付材に重なり部分や屈曲部分が生じても、それらが掻痒部を傷付けるような固い部分となることを防止することができる。すなわち、５０％モジュラスが０．２Ｎ／ｃｍ未満である場合、そのような貼付材は柔らかすぎてコシがなく、取扱い性が著しく低下したものとなり、５０％モジュラスが５．０Ｎ／ｃｍを超える場合、そのような貼付材は、伸縮性が不十分で指先の形状に追従し難くなり、十分なフィット性が得られないばかりか、一部に固い部分が形成されて、掻痒部を傷つけたり、炎症を重篤化させてしまうことが懸念される。貼付材全体の５０％モジュラスは好ましくは０．５〜３．０Ｎ／ｃｍ、特に好ましくは０．７〜２．５Ｎ／ｃｍである。
【００１７】
なお、本発明において、貼付材の５０％モジュラスが０．２〜５．０Ｎ／ｃｍとは、貼付材（布帛）の縦と横の両方向で測定したそれぞれの５０％モジュラスが０．２〜５．０Ｎ／ｃｍの範囲内にあることをいい、本発明における貼付材の５０％モジュラスとは、ＪＩＳ  Ｚ  ０２３７−１９９１．６に規定の５０％モジュラスであり、ＪＩＳ  Ｚ  ０２３７−１９９１．６に記載の試験方法によって測定される。
【００１８】
すなわち、２３℃、６５％ＲＨ雰囲気下、積層体（すなわち、支持体（布帛）の片面に感圧性接着剤層を形成した積層体）を任意の一方向及びそれと直交する方向に幅２５ｍｍ、長さ８０ｍｍで切り出して得た試験片を、ＪＩＳ−Ｚ−０２３７−１９９１．６．２規定の引張り試験機を用いて試験長５０ｍｍ、引張り速度３００ｍｍ／分で７５ｍｍまで引き伸ばし、その時の単位幅（ｃｍ）当たりの応力を５０％モジュラス（単位：Ｎ／ｃｍ）とする。
【００１９】
本発明において支持体に使用する布帛は、少なくともその片面の静摩擦係数が上記規定の数値範囲にあり、かつ、貼付材全体の５０％モジュラスを上記規定の数値範囲に設定し得る性状のものであれば特に限定されず、布帛の素材繊維としては、天然繊維（綿、羊毛、麻等の天然由来の繊維）、合成繊維のいずれも使用できる。しかし、天然繊維は一般的に均一性に劣り、また、価格も高く、経済的でないので、合成繊維が好ましい。かかる合成繊維としては、ビスコースレーヨン、銅アンモニアレーヨン、ジアセテート、トリアセテート、プロミックス、ナイロン、ビニロン、ビニリデン、ポリ塩化ビニル、ポリエステル、アクリル、ポリオレフィン（ポリエチレン、ポリプロピレン等）、ポリウレタン、ベンゾエート、ポリクラール等を用いることができ、これらはそれぞれを単独で使用しても、いずれか２種以上を併用してもよい。
【００２０】
前記合成繊維の中でも、汎用性、加工性、安定性、安全性、経済性等の点から、ポリオレフィン繊維、ポリエステル繊維等が好ましく、特に好ましくは、ポリエステル繊維である。さらに、ポリエステル繊維の中でも、ポリエチレンテレフタレート繊維、ポリブチレンテレフタレート繊維等が好ましく用いられる。
【００２１】
また、布帛を構成する素材繊維の繊度（繊維の太さ）は、平均の繊度が好ましくは０．５〜２０デシテックス、より好ましくは１〜１０デシテックスである。すなわち、素材繊維の平均繊度が０．５デシテックス未満では、布帛の表面が滑らかになり過ぎて、支持体の接着剤層非形成面の静摩擦係数を目的の値にすることができにくくなり（静摩擦係数が小さくなってしまい）、また、素材繊維の平均繊度が２０デシテックスより大きい場合は、布帛の目が粗くなるために、感圧性接着剤層に対して十分な投錨性が得られず、また、支持体の接着剤層非形成面の静摩擦係数が大きくなり過ぎる傾向となる。
【００２２】
また、布帛の形態は、編布、織布、不織布等が挙げられるが、中でも伸縮性、均一性の点から編布であるのが好ましい。また、布帛はＪＩＳ−Ｌ１０８５に規定の質量が３０〜２００ｇ／ｍ２の範囲にあるものが好ましく、５０〜１５０ｇ／ｍ２の範囲にあるものが特に好ましい。すなわち、ＪＩＳ−Ｌ１０８５規定の質量が３０ｇ／ｍ２未満の布帛を支持体に使用した場合、そのような貼付材は剛軟性が低下して扱いにくくなり、また、当該質量が２００ｇ／ｍ２を超える布帛を支持体に使用した場合、そのような貼付材は柔軟性が低下して、指先への追従性が低下する傾向となり、また、経済的にも不利である。また、布帛の厚みはＪＩＳ−Ｌ１０８５に規定の厚みが１００〜１０００μｍであるものが好ましく、２５０〜７５０μｍのものがより好ましい。かかるＪＩＳ−Ｌ１０８５規定の厚みが１００μｍ未満の場合、そのような布帛を支持体に用いた貼付材は指先に貼付しても、爪の先の形状によっては爪による皮膚への刺激を十分に軽減できず、掻痒部を傷つけたり、炎症を重篤化させるおそれがあり、該厚さが１０００μｍを超える場合は、指先への追従性が低下し、また、経済的にも不利になる。
【００２３】
ここで、布帛のＪＩＳ−Ｌ１０８５に規定する質量及び厚みとは、ＪＩＳ−Ｌ１０８５に記載された試験方法によって測定される値である。
【００２４】
なお、本発明において、布帛とその片面に形成する接着剤層との間には、布帛の特性を損なわない範囲で、柔軟なフィルム（例えば、エチレン−酢酸ビニル共重合体、テトラフルオロエチレン、ポリエチレン、ポリプロピレン、ポリエステル、塩化ビニル等のフィルム）を介在させた積層構成とすることもできる。このような構成とすることで、柔軟なフィルムが布帛の目止めとして作用し、特に粘着性が安定化する点で好ましい結果を与える。かかるフィルムの厚みは通常１〜１００μｍ（好ましくは２〜５０μｍ）程度である。
【００２５】
本発明において、支持体の片面に形成する感圧性接着剤層は、皮膚面に接した場合にかぶれ等を生じさせにくい医療用粘着剤として知られている、公知のアクリル系粘着剤、天然ゴム系粘着剤、合成ゴム系粘着剤、シリコーン系粘着剤、ビニルエステル系粘着剤またはビニルエーテル系粘着剤等の粘着剤を主成分として構成される。ここで「主成分」とは、粘着剤単独で接着剤層を形成することもできるし、粘着剤とともに他の添加剤を加えて接着剤層を形成できることである。
【００２６】
上記粘着剤の中でも、品質安定性、粘着特性、透湿度の点から、アクリル系粘着剤が好ましく、（メタ）アクリル酸アルキルエステルを主モノマーとし、これとその他のモノマー（以下、「共重合性単量体」という）とを共重合して得られたアクリル系粘着剤が特に好ましい。
【００２７】
かかるアクリル酸アルキルエステルを主成分とするアクリル系粘着剤において、主成分（主モノマー）である（メタ）アクリル酸アルキルエステルの具体例としては、アルキル基の炭素数が２〜１８（好ましくは４〜１２）の１級〜３級のアルコールと、アクリル酸またはメタクリル酸とのエステルを挙げることができ、これらは１種または２種以上を使用することができる。
【００２８】
一方、共重合性単量体としては、分子中に付加重合性の不飽和二重結合を少なくとも１個有するとともに、カルボキシル基、水酸基、スルホキシル基、アミノ基、アミド基、アルコキシル基等の官能基を側鎖に有する官能性単量体があげられる。
【００２９】
官能基がカルボキシル基である官能性単量体としては、例えば、（メタ）アクリル酸、イタコン酸、マレイン酸、無水マレイン酸等が挙あげられ、官能基がヒドロキシル基である官能性単量体としては、例えば、（メタ）アクリル酸ヒドロキシエチルエステル、（メタ）アクリル酸ヒドロキシプロピルエステル等が挙げられ、官能基がスルホキシル基である官能性単量体としては、例えば、スチレンスルホン酸、アリルスルホン酸、スルホプロピル（メタ）アクリレート、（メタ）アクリロイルオキシナフタレンスルホン酸、アクリルアミドメチルプロパン酸等が挙げられ、官能基がアミノ基である官能性単量体としては、例えば、（メタ）アクリル酸アミノエチルエステル、（メタ）アクリル酸ジメチルアミノエチルエステル、（メタ）アクリル酸ｔｅｒｔ−ブチルアミノエチルエステル等が挙げられ、官能基がアミド基である官能性単量体としては、例えば、（メタ）アクリルアミド、ジメチル（メタ）アクリルアミド、Ｎ−メチロール（メタ）アクリルアミド、Ｎ−メチロールプロパン（メタ）アクリルアミド、Ｎ−ビニルアセトアミド等が挙げられ、官能基がアルコキシル基である官能性単量体としては、例えば、（メタ）アクリル酸メトキシエチルエステル、（メタ）アクリル酸エトキシエチルエステル、（メタ）アクリル酸メトキシエチレングリコールエステル、（メタ）アクリル酸メトキシジエチレングリコールエステル、（メタ）アクリル酸メトキシポリエチレングリコールエステル、（メタ）アクリル酸メトキシポリプレングリコールエステル、（メタ）アクリル酸テトラヒドロフリルエステル等が挙げられ、これらはいずれか１種または２種以上を使用できる。
【００３０】
また、共重合性単量体として、上記の官能性単量体以外に、例えば、（メタ）アクリロニトリル、酢酸ビニル、プロピオン酸ビニル、Ｎ−ビニル−２−ピロリドン、Ｎ−ビニルアセトアミド、メチルビニルピロリドン、ビニルピリジン、ビニルピペリドン、ビニルピリミジン、ビニルピペラジン、ビニルピロール、ビニルイミダゾール、ビニルカプロラクタム、ビニルオキサゾール、ビニルモルホリン等を用いることもできる。
【００３１】
共重合性単量体は、粘着剤の粘着特性としての接着性や凝集性、透湿度等の調整の点から、官能性単量体を使用するのが好ましく、なかでも、カルボキシル基含有単量体、アルコキシル基含有単量体及びヒドロキシル基含有単量体の中から選ばれる少なくとも一種を使用するのが好ましい。
【００３２】
かかるアクリル酸アルキルエステルを主成分とするアクリル系粘着剤（共重合体）において、（メタ）アクリル酸アルキルエステルの割合は４０重量％以上であることが必要であり、具体的には、（メタ）アクリル酸アルキルエステル５０〜９８重量％と、共重合性単量体２〜５０重量％との共重合体が好ましく、（メタ）アクリル酸アルキルエステル８５〜９７重量％と、共重合性単量体３〜１５重量％との共重合体が特に好ましい。
【００３３】
感圧性接着剤層は、上記の医療用粘着剤のみで形成することもできるが、皮膚刺激をより低減するために、脂肪酸エステルを加えるのが好ましく、該脂肪酸エステルとしては、炭素数が好ましくは１２〜１６、より好ましくは１２〜１４の高級脂肪酸と、炭素数が１〜４の低級１価アルコールとのエステル化反応物である高級脂肪酸エステルが好ましい。
【００３４】
上記高級脂肪酸の具体例としては、例えば、ラウリン酸（Ｃ１２）、ミリスチン酸（Ｃ１４）、パルミチン酸（Ｃ１６）が挙げられ、なかでもラウリン酸（Ｃ１２）が好適である。また上記低級１価アルコールの具体例としては、メチルアルコール、エチルアルコール、プロピルアルコール、ブチルアルコール等が挙げられ、これらは直鎖アルコールに限らず、分岐アルコールであってもよく、なかでもイソプロピルアルコールが好適である。従って、最も好ましい高級脂肪酸エステルはミリスチン酸イソプロピルである。
【００３５】
脂肪酸エステルは１種または２種以上を使用してもよく、脂肪酸エステルの配合量は、粘着剤１００重量部当たり１０〜２００重量部が好ましく、特に好ましくは４０〜１５０重量部である。脂肪酸エステルの配合量が２００重量部を超える場合、感圧性接着剤層が柔軟すぎて、支持体の端からはみ出し易くなる傾向があり、１０重量部未満の場合、皮膚に対する粘着力が強すぎて、角質剥離等の皮膚刺激が増大する傾向となり、好ましくない。
【００３６】
また、感圧性接着剤層の接着剤改良（粘着剤の粘着特性の改良）のために、脂肪酸エステル以外に、粘着性付与剤（例えば、ロジン、変性ロジン、石油系樹脂、ポリテルペン樹脂、ポリスチレン樹脂、ポリブテン樹脂、液状ポリイソブチレン等）、可塑剤（例えば、流動パラフィン等）、吸収促進剤、界面活性剤、充填剤等と公知の添加剤をさらに加えてもよい。
【００３７】
また、本発明において、感圧性接着剤層は、外部架橋剤によって架橋処理を施すのが好ましい。すなわち、架橋処理して、所謂、ゲル状態とすることによって、凝集力を接着剤層に付与することができ、また、脂肪酸エステルを添加した場合はその流出を防止することができ、好ましい。かかる架橋処理は、具体的には、ポリイソシアネート化合物、有機過酸化物、有機金属塩、金属アルコラート、金属キレート化合物、多官能性化合物等の公知の架橋剤を用いた化学的架橋処理が使用される。なお、架橋剤は上記の中でも、架橋反応性や取扱い性の点から、三官能性イソシアネート化合物、アルミニウムキレート化合物等が好ましく、これらを使用すれば、塗工、乾燥するまでは粘着剤溶液の増粘現象が起きにくく、接着剤層形成の作業性をよくすることができる。
【００３８】
架橋剤の配合量は、脂肪酸エステルを含まない接着剤層部分１００重量部に対して０．０１〜２．０重量部程度が好ましく、特に好ましくは０．０５〜１．０重量部である。
【００３９】
本発明の貼付材において、感圧性接着剤層の厚み５〜２００μｍが好ましく、１０〜１５０μｍがより好ましい。感圧性接着剤層の厚みが５μｍ未満では、十分な皮膚接着力が得られず、使用中に脱落を起こしやすくなり、また、２００μｍを超える場合、支持体の端から感圧性接着剤がはみ出しやすくなり、そのために、粘着力が強くなりすぎて皮膚刺激を生じやすくなり、好ましくない。
【００４０】
本発明において、貼付材の５０％モジュラスは、布帛の性状（素材繊維、布帛の形態、質量等）及び感圧性接着剤層の性状（素材、厚み、架橋度等）によって変動するものであり、かかる布帛及び感圧性接着剤層の物性を適切に調整することによって、規定の０．２〜５．０Ｎ／ｃｍの値に設定される。
【００４１】
本発明の貼付材は、爪先及び爪先から指の腹へと到る指の先端部を少なくとも覆うように指先に貼付でき、所望の特性が実現されるものであればその形状は特に限定はされないが、固定性、経済性を考慮すると、図１の一例の貼付材１０に示されるように、全体の形状を略Ｔ字型状、すなわち、帯状片１の長手方向の一方側の端部１Ａの両サイドに小片部２ａ、２ｂをさらに連設した形状とするのが好ましい。なお、かかる一例の貼付材１０では、帯状片１と小片部２ａ、２ｂは共に方形であるが、貼付材全体の形状が基本的に略Ｔ字型となるのであれば、これら各部の形状は方形に限らず、自由に変更できる。なお、図１（Ａ）は貼付材１０の平面図、図１（Ｂ）は貼付材１０を図１（Ａ）中の矢印Ｘ方向からみた側面図であり、図１（Ｂ）中の符号１１は支持体（布帛）、符号１２は感圧性接着剤層、１３はセパレータである。
【００４２】
図２（Ａ）（Ｂ）に示すように、略Ｔ字型の貼付材１０において、帯状片１はその長手方向を指３の長手方向と一致するよう指３に添わせて、指３の表側（手の甲側）から、先端、裏側（指の腹側）へと貼付する部分であり、小片部２ａ、２ｂは、図２（Ｃ）に示すように、上記帯状片１の貼着後に指先の周方向に巻き付ける部分である。従って、貼付材を略Ｔ字型の形状にすることによって、貼付材を、爪先と爪先から指の腹へと到る指の先端部を覆い隠すように、確実に貼付でき、しかも、一旦貼付した後は指先から簡単に離脱することがないものとなる。
【００４３】
乳幼児から成人までの適応を考慮した場合、Ｔ字状の貼付材１０における各部位の寸法は、概ね、Ａ（帯状片１の第１方向幅）：５〜２０ｍｍ、Ｂ（帯状片１の第２方向幅）：３０〜８５ｍｍ、Ｃ（小片部の第１方向幅）：１０〜２５ｍｍ、Ｄ（小片部の第２方向幅）：１０〜２５ｍｍとするのが好ましい。
【００４４】
かかる好適範囲を離れた場合、爪先端を完全に覆うことができない、固定性に劣る、不必要に大きくて貼付性や経済性に劣る等の不具合が生じる傾向となる。
【００４５】
本発明の貼付材は、必要に応じ、感圧性接着剤層の表面を、プラスチックフィルムや紙基材の片面または両面に公知の剥離剤を塗布してなるセパレータ（剥離紙）にて被覆しておくのが好ましい。なお、前記図１、２に示す貼付材１０は感圧性接着剤層１２をセパレータ（剥離紙）１３で被覆したタイプである。
【００４６】
このようなセパレータ（剥離紙）を付設した貼付材の場合、セパレータを剥離除去して接着剤層表面を露出させ、指先に貼付するが、特に上記の略Ｔ字型とした貼付材１０の場合、図３に示すように、セパレータ１３に対し、帯状片１の長手方向一方側の端部１Ａ（Ｚ部）の先端から、帯状片１の軸線に沿って逆Ｔ字状のミシン目（ハーフカット：複数の微小貫孔の線状配列）４を形成しておき、帯状片１の長手方向他方側の端部１Ｂ（Ｘ部）付近からセパレータを剥離して、帯状片１をその長手方向の真中（Ｙ部）付近が爪先に位置するように貼付後、前記セパレータ１３に形成しておいた逆Ｔ字状のミシン目４でセパレータ１３を破断して、小片部２ａ、２ｂに形成されている残りのセパレータを剥離し、その後、貼付材の小片部２ａ、２ｂを指の周方向に指の両側から巻付ける（貼り付ける）ことで、貼付材の貼付作業の作業性が向上する（接着剤層の粘着力によって貼付作業がしにくくなることなく、指先への貼付を行える）。
【００４７】
【実施例】
以下、実施例により本発明をさらに具体的に説明するが、本発明は以下の実施例に限定されるものでなく、本発明の技術的思想を逸脱しない範囲で種々の応用が可能である。なお、以下の文中で部とあるのは全て重量部を意味する。
【００４８】
（実施例１）
不活性雰囲気下でアクリル酸２−エチルへキシルエステル９５部と、アクリル酸５部とを、過酸化ベンゾイルを重合開始剤に用いて、約６０℃の反応温度に制御しながら、酢酸エチル中で共重合させてアクリル系共重合体の溶液を調製した。固形分が１２ｇ相当の量の上記アクリル系共重合体の溶液に、ミリスチン酸イソプロピル（ＩＰＭ−１００、日光ケミカル社製）８ｇ、架橋剤としての三官能性イソシアネート（コロネートＨＬ、日本ポリウレタン社製）０．０１０８ｇ、濃度調整用の酢酸エチルを適量加えて攪拌し、均一な粘着剤溶液を得た。得られた粘着剤溶液を７５μｍ厚のポリエステル製剥離シート上に、乾燥厚みが８０μｍとなるように塗布、乾燥して架橋されたゲル状の粘着剤層を作製した。平均繊度が４．３デシテックスのポリエステル繊維から作製した質量が１０５ｇ／ｍ２、厚さが約４００μｍの丸編ニットに、上記作製した感圧性接着剤層を転写、積層し、これを６０℃で２４時間加温熟成した。さらに熟成後の積層シートをＡ＝１０ｍｍ、Ｂ＝６５ｍｍ、Ｃ＝２０ｍｍ、Ｄ＝２０ｍｍとなる図１の形状で打ち抜き、さらにセパレータに図３に示す形状のハーフカットを施して（ミシン目を作成して）、本発明の貼付材を得た。
【００４９】
（実施例２）
実施例１と同様にして、熟成後のシートを作製した後、さらに熟成後の積層シートをＡ＝７ｍｍ、Ｂ＝５０ｍｍ、Ｃ＝１５ｍｍ、Ｄ＝１５ｍｍとなるように図１の形状に打ち抜き、セパレータに図３に示す形状のハーフカットを施して（ミシン目を作成して）、本発明の貼付材を得た。
【００５０】
（実施例３）
実施例１と同様にして、熟成後のシートを作製した後、さらに熟成後の積層シートをＡ＝１５ｍｍ、Ｂ＝７５ｍｍ、Ｃ＝２５ｍｍ、Ｄ＝２５ｍｍとなるように図１の形状に打ち抜き、セパレータに図３に示す形状のハーフカットを施して（ミシン目を作成して）、本発明の貼付材を得た。
【００５１】
（比較例１）
不活性ガス雰囲気下でアクリル酸２−エチルヘキシルエステル９５部と、アクリル酸５部とを、過酸化ベンゾイルを重合開始剤に使用して、約６０℃の反応温度に制御しながら、酢酸エチル中で共重合させてアクリル系重合体の溶液を調製した。固形分が１２ｇ相当の量の上記アクリル系共重合体溶液に、ミリスチン酸イソプロピル（ＩＰＭ−１００、日光ケミカル社製）８ｇ、架橋剤としての三官能性イソシアネート（コロネートＨＬ、日本ポリウレタン社製）０．０１０８ｇ、濃度調整用の酢酸エチルを適用加えて攪拌し、均一な粘着剤溶液を得た。得られた粘着剤溶液を７５μｍ厚のポリエステル製剥離シート上に、乾燥厚みが８０μｍとなるように塗布、乾燥して架橋されたゲル状の粘着剤層を作製した。５０％ポリエステル及び５０％ポリプロピレン分割繊維から作製した質量が１００ｇ／ｍ２、厚さが約４２０μｍのスパンレース不織布に、上記作製した感圧性接着剤層を転写、積層し、これを６０℃で２４時間加温熟成した。さらに熟成後の積層シートをＡ＝１０ｍｍ、Ｂ＝６５ｍｍ、Ｃ＝２０ｍｍ、Ｄ＝２０ｍｍとなるように図１の形状に打ち抜き、セパレータに図３に示す形状のハーフカットを施して（ミシン目を作成して）、本発明の貼付材を得た。
【００５２】
（比較例２）
ポリエステル捲縮性繊維から作製した質量が８５ｇ／ｍ２、厚さ６５０μｍのスパンレース不織布に、比較例１で作製した感圧性接着剤層を転写、積層し、これを６０℃で２４時間加温熟成した。さらに熟成後の積層シートをＡ＝１０ｍｍ、Ｂ＝６５ｍｍ、Ｃ＝２０ｍｍ、Ｄ＝２０ｍｍとなるように図１の形状に打ち抜き、セパレータに図３に示す形状のハーフカットを施して（ミシン目を作成して）、本発明の貼付材を得た。
【００５３】
（比較例３）
ポリエステル及びレーヨン繊維から作製した質量が６０ｇ／ｍ２、厚さ０．４ｍｍのスパンレース複合繊維不織布に、比較例１で作製した感圧性接着剤層を転写、積層し、これを６０℃で２４時間加温熟成した。さらに熟成後の積層シートをＡ＝１５ｍｍ、Ｂ＝７５ｍｍ、Ｃ＝２５ｍｍ、Ｄ＝２５ｍｍとなるように図１の形状に打ち抜き、セパレータに図３に示す形状のハーフカットを施して（ミシン目を作成して）、貼付材を得た。
【００５４】
以上作製した実施例１〜３及び比較例１〜３の貼付材について、支持体（布帛）の接着剤層非形成面の静摩擦係数、貼付材全体の５０％モジュラスを測定した（表１）。
【００５５】
そして、アトピー性皮膚炎又は乾燥肌による掻痒症に悩むボランティアに対し、就寝前に手の第１〜第３指に貼付材を貼付してもらい、翌朝に本人または保護者が表２に記載の項目について評価をした（表２）。評価は〇：良好、△：やや良好、×：不良の３段階で評価を行った。
【００５６】
【表１】
2004305594.tif 000002
【００５７】
【表２】
2004305594.tif 000003
【００５８】
【発明の効果】
以上の説明により明らかなように、本発明の皮膚掻破防止用貼付材によれば、これを指先に貼付することにより、指で皮膚を引っ掻いても、爪が皮膚に接触せず、皮膚の破傷や症状（炎症）の悪化を防止でき、しかも、皮膚との間には適度な摩擦が働いて、一定の掻痒感軽減効果を得ることができる。また、貼付材であるので、引っ掻き動作によっても指から外れにくい。従って、例えば、アトピー性皮膚炎、老人性掻痒症等の根治が困難な皮膚症状を有する患者の指に貼付することで、症状（炎症）の悪化を防止しながら、掻きの満足感を得ることができ、患者の日常生活での掻痒感に伴う引っ掻き行動による症状の悪化を抑制しつつ、掻痒感による苦痛を和らげることができる。
【図面の簡単な説明】
【図１】本発明の皮膚掻破防止用貼付材の一例の平面図（図１（Ａ））と側面図（図１（Ｂ））である。
【図２】図２（Ａ）〜図２（Ｃ）は図１の貼付材の指先への貼付作業の説明図である。
【図３】図１の貼付材のセパレータに形成した逆Ｔ字状のミシン目（ハーフカット：複数の微小貫孔の線状配列）を示す図である。
【符号の説明】
１  帯状片
２ａ、２ｂ  小片部
３  指
１０  貼付材
１１  支持体（布帛）
１２  感圧性接着剤層
１３  セパレータ
【図１】
2004305594.tif 000004
【図２】
2004305594.tif 000005
【図３】
2004305594.tif 000006